(57)【要約】【課題】金属酸化物薄膜との密着性が優れた硬化被膜を設けることにより、ガスバリア性が改良され、耐薬品性が付与されたガスバリア性フィルムの製造方法を提供すること。【解決手段】プラスチックフィルム表面に、真空蒸着法、イオンプレーティング法、スパッタリング法及びＣＶＤ法から選ばれるいずれかの方法により金属酸化物薄膜を形成し、該金属酸化物薄膜上に、アクリロイル基及び／又はメタクリロイル基を有するシランカップリング剤を含有する活性エネルギー線硬化性組成物を塗布し、活性エネルギー線を照射して硬化被膜を形成するガスバリア性フィルムの製造方法。【選択図】なし【特許請求の範囲】
【請求項１】
プラスチックフィルム表面に、真空蒸着法、イオンプレーティング法、スパッタリング法及びＣＶＤ法から選ばれるいずれかの方法により金属酸化物薄膜を形成し、該金属酸化物薄膜上に、アクリロイル基及び／又はメタクリロイル基を有するシランカップリング剤を含有する活性エネルギー線硬化性組成物を塗布し、活性エネルギー線を照射して硬化被膜を形成するガスバリア性フィルムの製造方法。
【請求項２】
活性エネルギー線硬化性組成物が、シランカップリング剤を０．２〜４５重量％含有するものである請求項１記載の製造方法。
【請求項３】
プラスチックフィルムと金属酸化物薄膜との間に、厚さ０．００５〜５μｍのアンカーコート層を設ける請求項１又は２記載の製造方法。
【請求項４】
金属酸化物薄膜の厚さが５０〜５０００Åである請求項１ないし３のいずれかに記載の製造方法。
【請求項５】
硬化被膜の厚さが０．５〜２００μｍである請求項１ないし４のいずれかに記載の製造方法。
【請求項６】
得られるガスバリア性フィルムの全光線透過率が８０％以上である請求項１ないし５のいずれかに記載の製造方法。
【発明の詳細な説明】
【技術分野】
【０００１】
本発明はガスバリア性に優れたフィルムの製造方法、特に液晶表示素子用透明電極の基板フィルムとして好適なガスバリア性フィルムの製造方法に関するものである。
【背景技術】
【０００２】
近年、液晶表示素子の需要が拡大し、これに用いられる透明電極の重要性も増加しつつある。従来、液晶表示素子用透明電極には、酸化スズ−酸化インジウム薄膜を薄いガラス基板上に形成したものが広く使用されてきたが、素子の薄型化、軽量化、量産化の要求に伴い、プラスチックフィルムを基板とした透明電極が使用されてきている。
しかしながら、プラスチックフィルムを基板とした液晶表示素子用透明電極には、いくつかの問題点がある。例えば液晶セルの信頼性の点から要求される基板フィルムの酸素、水蒸気に対するバリア性、形成された電極とフィルムの密着性、エッチング加工において要求されるフィルムの耐薬品性などである。
これらの問題点を解決する手段として、積層構造の液晶表示素子用透明電極フィルムが提案されている。例えば、特許文献１や特許文献２には、金属酸化物層を基材フィルム上に設けることにより、水蒸気や酸素の透過を防止した積層導電フィルムが記載されている。しかし、特許文献１における積層導電フィルムの層構成は、珪素酸化物などの金属酸化物層／高分子フィルム／有機物層／導電層であり、金属酸化物薄膜上に有機物層が存在しない。このような層構成では、液晶表示素子用透明電極フィルムとして要求される酸素透過度が１ｃｃ／ｍ2 ・ａｔｍ・２４ｈｒｓ、水蒸気透過度が１ｇ／ｍ2 ・２４ｈｒｓという高バリア性に到達するのは困難である。
【０００３】
また、特許文献２における積層導電フィルムの層構成は、高分子フィルム／珪素酸化物などの金属酸化物層／有機物層／導電層であり、金属酸化物薄膜上にアクリル樹脂の有機物層が存在する。しかし一般的に、アクリル系の熱硬化性又は活性エネルギー線硬化性組成物を塗布して硬化させることによって形成された被膜は、プラスチックフィルムとは密着しても、金属酸化物薄膜との密着性は必ずしも良くなく、液晶表示素子用導電フィルムとして満足できるものではない。
【０００４】
【特許文献１】特開昭６１−３２７４９号公報
【特許文献２】特開昭６１−３２７５０号公報
【発明の開示】
【発明が解決しようとする課題】
【０００５】
従って、本発明は、上記の問題点を解決して、金属酸化物薄膜との密着性が優れた硬化被膜を設けることにより、ガスバリア性が改良され、耐薬品性が付与されたガスバリア性フィルムの製造方法を提供することを目的とするものである。
【課題を解決するための手段】
【０００６】
上記の目的は、プラスチックフィルム表面に、真空蒸着法、イオンプレーティング法、スパッタリング法及びＣＶＤ法から選ばれるいずれかの方法により金属酸化物薄膜を形成し、該金属酸化物薄膜上に、アクリロイル基及び／又はメタクリロイル基を有するシランカップリング剤を含有する活性エネルギー線硬化性組成物を塗布し、活性エネルギー線を照射して硬化被膜を形成するガスバリア性フィルムの製造方法により達成される。
【発明の効果】
【０００７】
本発明の製造方法、すなわち、金属酸化物薄膜上に（メタ）アクリロイル基を有するシランカップリング剤を含有する活性エネルギー線硬化性組成物を塗布し、活性エネルギー線を照射して硬化させることにより、硬化被膜の密着性がよく、著しく優れたガスバリア性を示し、且つ耐薬品性に優れたガスバリア性フィルムが得られる。
【発明を実施するための最良の形態】
【０００８】
本発明について詳細に説明すると、本発明の方法に係るガスバリア性フィルムの基材であるプラスチックフィルムとしては、広く各種の合成樹脂からなるものを用いることができる。例えば、ポリエチレン、ポリプロピレン、ポリブテンなどのポリオレフィン系樹脂、ポリエチレンテレフタレート、ポリエチレン−２，６−ナフタレートなどのポリエステル系樹脂、ナイロン６、ナイロン１２などのポリアミド系樹脂、ポリビニルアルコールやエチレン−ビニルアルコール共重合体等のビニルアルコール系樹脂、さらにはポリイミド、ポリエーテルイミド、ポリサルホン、ポリエーテルサルホン、ポリエーテルエーテルケトン、ポリカーボネート、ポリビニルブチラール、ポリアリレート、環状ポリオレフィンなどの合成樹脂からなるフィルムが用いられる。また、２種以上の合成樹脂の混合物からなるフィルムや積層フィルムも用いられる。プラスチックフィルムには、公知の添加剤、例えば、帯電防止剤、紫外線吸収剤、可塑剤、滑剤、着色剤などが添加されていても良い。プラスチックフィルムは延伸されていても良いし、未延伸であっても良い。
【０００９】
プラスチックフィルムの厚さは、特に制限を受けるものではないが、３〜２０００μｍの範囲が望ましく、機械強度と可撓性の点で５〜１０００μｍの範囲であることが好ましい。また、液晶表示素子用透明電極の基板フィルムは透明であることが要求されるので、上述のプラスチックフィルムも透明なものを用いるのが好ましい。
プラスチックフィルムには、金属酸化物薄膜を形成するに先立ち、コロナ放電処理、火炎処理、プラズマ処理、グロー放電処理、粗面化処理などの表面処理を施したり、アンカーコート層を設けておいてもよい。アンカーコート層を設けると、一般にガスバリア性をさらに向上させることができる。
【００１０】
アンカーコート層の材質としてはポリエステル樹脂、ウレタン樹脂、アクリル樹脂、ビニル変性樹脂、エポキシ樹脂、変性スチレン樹脂、変性シリコン樹脂などの熱硬化性樹脂あるいはアルキルチタネートなどが用いられる。これらは単独で使用してもよいが、２種類以上を併用してもよい。また、シランカップリング剤や紫外線吸収剤等の添加剤を加えてもよい。
【００１１】
アンカーコート層の厚みは０．００５〜５μｍの範囲が好ましい。アンカーコート層が０．００５μｍより薄いと塗布むらができ、ガスバリア性が向上しないことがある。また５μｍより厚いと密着性が悪くなる場合がある。アンカーコート層を形成する方法としてはグラビアコート法、リバースコート法等の各種樹脂塗布方法があげられる。
プラスチックフィルム上の金属酸化物薄膜としては、酸化珪素、酸化アルミニウム、酸化マグネシウム、酸化スズ、さらにはこれらの２種以上の混合物から成るものなど、プラスチックフィルムにガスバリア性を付与するために用いられている任意の金属酸化物薄膜を用いることができる。本発明の方法に係るガスバリア性フィルムにおいても、金属酸化物薄膜はフィルムに酸素バリア性と水蒸気バリア性を付与する機能を奏している。
【００１２】
金属酸化物薄膜の厚さは、フィルムの使用目的により異なるが、通常５０〜５０００Åである。５０Å未満ではガスバリア性が不十分な場合がある。また５０００Åを超えるような厚さとなると、薄いプラスチックフィルム、例えば１５μｍ以下のプラスチックフィルムを基材とする場合にカールが発生するなど、平面性が損なわれ易い。また、珪素酸化物薄膜は若干黄色を呈するので、膜厚が厚くなると無色透明性が要求される用途に適さなくなる。また膜厚の変化により色に濃淡が生ずるという問題もある。一般に金属酸化物薄膜の好適な厚さは１００〜２０００Åである。
【００１３】
プラスチックフィルム上への金属酸化物薄膜の形成は、真空蒸着、イオンプレーティング、スパッタリング、ＣＶＤなどの方法で行うことが好ましい。真空蒸着で珪素酸化物薄膜を形成する場合には、雰囲気に酸素ガスや水蒸気を導入すると、生成する薄膜の透明性を向上させることができる。この場合には、雰囲気の圧力が通常１×１０-5〜１×１０-3（Ｔｏｒｒ）の範囲にあるようにガスの導入を行うのが好ましい。圧力が１×１０-3（Ｔｏｒｒ）以上となると、生成する薄膜のガスバリア性が低下することがある。また、圧力を１×１０-5（Ｔｏｒｒ）以下にしようとすると生産性の低下が大きい。
【００１４】
本発明では、このようにして形成された金属酸化物薄膜の上に、アクリロイル基やメタクリロイル基を有するシランカップリング剤を含有する活性エネルギー線硬化性組成物を塗布し、次いで活性エネルギー線を照射して硬化させ、硬化被膜を形成する。本発明者らの検討によれば、アクリロイル基やメタクリロイル基を有するシランカップリング剤を含む活性エネルギー線硬化性組成物を用いると、金属酸化物薄膜と硬化被膜との密着性がよくなり、かつ、ガスバリア性が向上する。その理由は詳らかでないが、密着性の向上は、シランカップリング剤が金属酸化物薄膜と化学結合し、かつシランカップリング剤のアクリロイル基やメタクリロイル基が共存する他の被膜形成々分と反応して硬化被膜を金属酸化物薄膜に強固に結合させることによるものと考えられる。また、ガスバリア性の向上も
、金属酸化物薄膜を構成している金属酸化物粒子間の間隙を、シランカップリング剤ないしはそのアクリロイル基やメタクリロイル基と反応した被膜形成成分が充填することによるものと考えられる。
【００１５】
シランカップリング剤は、アクリロイル基及びメタクリロイル基の少くとも一方を有するものであればよいが、反応速度の大きいアクリロイル基を有するものの方が好ましい。例えば、反応性基としてイソシアネート基やメルカプト基のみを有し、アクリロイル基やメタクリロイル基を有しないシランカップリング剤を使用したのでは、密着性は改良されない。これはシランカップリング剤と金属酸化物薄膜との結合は形成されても、このシランカップリング剤が共存する他の被膜形成々分と反応して被膜中に取込まれ難いことによるものと思われる。
【００１６】
本発明で用いるアクリロイル基やメタクリロイル基を有するシランカップリング剤としては、例えばγ−アクリロキシプロピルトリメトキシシラン、γ−メタクリロキシプロピルトリメトキシシラン、γ−アクリロキシプロピルトリエトキシシラン、γ−メタクリロキシプロピルトリエトキシシラン、γ−アクリロキシプロピルメチルジメトキシシラン、γ−アクリロキシプロピルメチルジエトキシシラン、γ−メタクリロキシプロピルメチルジメトキシシラン、γ−メタクリロキシプロピルメチルジエトキシシラン、γ−アクリロキシプロピル−トリス（β−メトキシエトキシ）シラン、γ−メタクリロキシプロピル−トリス（β−メトキシエトキシ）シランなどが挙げられる。
【００１７】
これらのシランカップリング剤は、活性エネルギー線硬化性組成物中で、通常０．１〜６０重量％、好ましくは０．２〜４５重量％を占める。シランカップリング剤が少な過ぎると硬化被膜と金属酸化物薄膜との密着性が十分に発現され難い。これは組成物中の金属酸化物薄膜と反応する官能基の量が十分でないためと考えられる。逆にシランカップリング剤が過剰に存在すると、硬化被膜の耐アルカリ性が低下するようになることがある。これは金属酸化物薄膜と反応しないシランカップリング剤が、硬化被膜中に多量に残存し、これがアルカリと反応するためと考えられる。
【００１８】
活性エネルギー線硬化性組成物は、シランカップリング剤を含む以外は、活性エネルギー線の照射により重合して硬化被膜を形成する常用のモノマーやオリゴマー、ポリマー等から成っている。例えばエポキシ（メタ）アクリレート、ウレタン（メタ）アクリレート、ポリエステル（メタ）アクリレート等のモノマーやオリゴマーが用いられる。これらのいくつかを例示すると、トリメチロールプロパントリアクリレート、トリメチロールプロパントリメタクリレート、ペンタエリスリトールトリアクリレート、ペンタエリスリトールトリメタクリレート、ペンタエリスリトールテトラアクリレート、ペンタエリスリトールテトラメタクリレート、ジペンタエリスリトールヘキサアクリレート、ジペンタエリスリトールヘキサメタクリレート、イソアミルアクリレート、エトキシジエチレングリコー
ルアクリレート、メトキシジエチレングリコールアクリレート、Ｎ−ビニルピロリドンなど、１個以上の炭素−炭素二重結合を有する単官能および多官能のアクリルモノマー、メタクリルモノマー、ビニルモノマー類が挙げられる。
また、活性エネルギー線硬化性組成物には、公知の添加剤、例えば、紫外線吸収剤、熱
重合禁止剤などが配合されていても良い。
【００１９】
活性エネルギー線硬化性組成物で硬化被膜を形成するには、活性エネルギー線硬化性組成物をグラビアコート法、リバースコート法、ダイコート法などの各種塗布方法で塗布し、活性エネルギー線を照射して硬化させればよい。このとき、塗布してから硬化させる前に予備加熱を行っても良い。活性エネルギー線硬化性組成物が溶剤で希釈されている場合は、この予備加熱の工程において溶剤を除去しなければならない。
硬化被膜の厚みは、通常０．５〜２００μｍの範囲とするのが好ましい。硬化被膜の厚みが０．５μｍより薄いと塗布ムラが発生し、ガスバリア性や耐薬品性が十分に向上しない。また、この硬化被膜の厚みが２００μｍより厚いと密着性が悪くなる。
【００２０】
照射する活性エネルギー線は、通常、紫外線と電子線である。これらの活性エネルギー線を照射すると、組成物中にラジカルが発生して重合反応により硬化が進行する。活性エネルギー線として紫外線を使用するときは、通常、ラジカル発生源として３〜５重量％の光重合開始剤を配合しておく。電子線を使用するときは、組成物分子中にラジカルが発生するので、光重合開始剤を配合する必要はない。
以上のような本発明の方法に係るガスバリア性フィルムは、通常、透明性においても優れたものが得られ、透明性フィルムを必要とする用途においては、全光線透過率が好ましくは８０％以上、特に好ましくは８５％以上である。
【実施例】
【００２１】
以下に実施例及び比較例により本発明を更に具体的に説明するが、本発明はこれらの実施例に限定されるものではない。なお、以下の例における金属酸化物薄膜の膜厚、酸素透過度、透湿度、全光線透過率、密着性、耐薬品性及び硬化被膜の膜厚は下記により測定した。
金属酸化物薄膜の膜厚；
電子顕微鏡（日立製作所製；Ｈ−６００型）により測定した。
酸素透過度；
ＡＳＴＭ  Ｄ−３９８５に準じて、酸素透過測定装置（モダンコントロール社製、商品名；ＯＸ−ＴＲＡＮ１００）を用いて、２５℃−ｗｅｔの条件にて測定した。
【００２２】
透湿度；
ＡＳＴＭ  Ｆ−１２４９に準じて、透湿度測定装置（モダンコントロール社製、商品名；Ｐｅｒｍａｔｒａｎ−Ｗ１）を用いて、４０℃−９０％ＲＨの条件にて測定した。
全光線透過率；
ＪＩＳ  Ｋ−７１０５に準じて、分光光度計を用いて測定した。
【００２３】
密着性；
ＪＩＳ  Ｋ−５４００に準じて、活性エネルギー線硬化性組成物からなる硬化被膜上で、碁盤の目セロテープ剥離試験を行った。１ｍｍ×１ｍｍのマス目１００個のうち、剥離せずに残ったマス目の個数により下記の判定を行った。
剥離せずに残ったマス目の個数１００個；〇
〃          ９９〜７５個；□
〃          ７４〜  ０個；×
【００２４】
耐薬品性；
活性エネルギー線硬化性組成物からなる硬化被膜上に、５％−ＮａＯＨ水溶液を滴下して１０分間放置し、ふき取った後の表面状態を、目視または４００倍の微分干渉顕微鏡で観察して下記の判定を行った。
微分干渉顕微鏡で観察しても浸食されていない；                  〇
目視では判り難いが、微分干渉顕微鏡で観察すると浸食されている；□
目視でも判る程度に浸食されている；                            ×
硬化被膜の膜厚；
ＪＩＳ  Ｋ−５４００に準じて、電磁式膜厚計を用いて測定した。
【００２５】
また、金属酸化物蒸着フィルムとしては、下記により製造したものを用いた。
珪素酸化物蒸着ポリエーテルサルホンフィルム（ＰＥＳ−ＳｉＯ）；
ポリエーテルサルホンフィルム（ＰＥＳ；三井東圧社製、商品名；ＴＡＬＰＡ  １０００、厚さ１００μｍ）に、イソシアネート化合物（日本ポリウレタン工業社製、商品名；コロネートＬ）と、飽和ポリエステル（東洋紡社製、商品名；バイロン３００）とを１：１で配合した塗料をコーターで塗布して乾燥し、厚さ約０．１μｍのアンカーコート層を形成した。
巻取り式真空蒸着装置を用いて、上記のポリエーテルサルホンフィルムのアンカーコート面に、８×１０-5Ｔｏｒｒの真空下、酸化珪素（ＳｉＯ、住友シチックス社製）を高周波誘導加熱方式で蒸着させて厚さ３５０Åの珪素酸化物薄膜を有するフィルムを製造した。
【００２６】
アルミニウム酸化物蒸着ポリエーテルサルホンフィルム（ＰＥＳ−Ａｌ2 Ｏ3）；
酸化珪素の代りにアルミニウム（三菱化学社製）を用い、且つ圧力が４×１０-4Ｔｏｒｒとなるように酸素ガスを導入しながら蒸着を行なった以外は上記と同様にして、厚さ３５０Åの酸化アルミニウム（Ａｌ2 Ｏ3 ）薄膜を有するフィルムを製造した。
珪素酸化物蒸着ポリアリレートフィルム（ＰＡＲ−ＳｉＯ）；
ポリエーテルサルホンフィルムの代りにポリアリレートフィルム（ＰＡＲ、鐘淵化学社製、商品名；エルメックＡＩＦ、厚さ７５μｍ）を用いた以外は上記と同様にして、厚さ３５０Åの珪素酸化物薄膜を有するフィルムを製造した。
【００２７】
実施例１〜１９及び比較例１〜２
金属酸化物薄膜を有するフィルムの金属酸化物薄膜上に、シランカップリング剤及び表−１に示す他の被膜形成々分、並びに全体に対して３重量％となる量の光重合開始剤（日本チバ・ガイギー社製、商品名；ＩＲＧＡＣＵＲＥ−１８４）からなる紫外線硬化性組成物を塗布し、１２０ｗ／ｃｍのメタルハライドランプで約１５００ｍＪ／ｃｍ2 の紫外線を照射して硬化させ、厚さ１０μｍの硬化被膜を形成した。このフィルムの物性を表−２に示す。
【００２８】
比較例３
実施例で用いた珪素酸化物蒸着ポリエーテルサルホンフィルムの物性を表−２に示す。
比較例４
アンカーコート層と金属酸化物薄膜を設けないポリエーテルサルホンフィルムを用いた以外は、実施例１と同様にして紫外線硬化性組成物の硬化被膜を形成した。このフィルムの物性を表−２に示す。
比較例５
実施例で用いた珪素酸化物蒸着ポリアリレートフィルムの物性を表−２に示す。
【００２９】
比較例６
アンカーコート層と金属酸化物薄膜を設けないポリアリレートフィルムを用いた以外は、実施例１と同様にして紫外線硬化性組成物の硬化被膜を形成した。このフィルムの物性を表−２に示す。
比較例７
実施例１において、ポリエーテルサルホンフィルムに珪素酸化物を蒸着したフィルムの、珪素酸化物薄膜面とは反対側の面（ポリエーテルサルホン面）に紫外線硬化性組成物を塗布した以外は、実施例１と全く同様に行なった。結果を表−２に示す。
【００３０】
【表１】
2004224056.tif 000002
【００３１】
【表２】
2004224056.tif 000003
【００３２】
表−１の符号の説明
Ａ：γ−メタクリロキシプロピルトリメトキシシラン（信越化学工業社製、商品名；ＫＢＭ５０３）
Ｂ：γ−メタクリロキシプロピルトリエトキシシラン（信越化学工業社製、商品名；ＫＢＥ５０３）
Ｃ：γ−メタクリロキシプロピルメチルジメトキシシラン（信越化学工業社製、商品名；ＫＢＭ５０２）
Ｄ：γ−メタクリロキシプロピルトリス（β−メトキシエトキシ）シラン（日本ユニカー社製、商品名；Ａ−１７５）
Ｅ：γ−メルカプトプロピルトリメトキシシラン（信越化学工業社製、商品名；ＫＢＭ８０３）
Ｆ：エポキシアクリレート（新中村化学社製、商品名；ＮＫオリゴＥＡ−１０２０）
Ｇ：トリメチロールプロパントリアクリレート（新中村化学社製、商品名；ＮＫエステルＡ−ＴＭＰＴ）
Ｈ：ペンタエリスリトールトリアクリレート（共栄社化学社製、商品名；ライトアクリレート  ＰＥ−３Ａ）
Ｉ：ウレタンアクリレート（新中村化学社製、商品名；ＮＫオリゴ  Ｕ−３４０ＡＸ）
Ｊ：イソアミルアクリレート（共栄社化学社製、商品名；ライトアクリレート１Ａ−Ａ）
Ｋ：ペンタエリスリトールテトラアクリレート（共栄社化学社製、商品名；ライトアクリレート  ＰＥ−４Ａ）
【産業上の利用可能性】
【００３３】
本発明の方法により製造されたガスバリア性フィルムは、特に液晶表示素子用透明電極の基板フィルムとして好適である。